回路基板と、前記回路基板の上面に配置された回路素子と、前記回路素子、前記回路基板の上面および側面を被覆する第1封止樹脂と、前記第1封止樹脂を被覆する第2封止樹脂と、相対向する前記第2封止樹脂の側辺を平面視で内側に窪ませた固定部と、を備え、前記固定部に接近する前記第1封止樹脂の側辺の中間部を、前記側辺の端部よりも内側に配置して凹状領域を設けることを特徴とする回路装置。前記回路基板は、第1方向で対向する第1側辺および第2側辺と、前記第1方向に対して直角な第2方向で対向する第3側辺および第4側辺を有し、前記第1側辺および前記第2側辺に沿って前記回路基板に固着されて前記回路素子と電気的に接続されると共に、前記第1封止樹脂および前記第2封止樹脂から外部に導出されるリードを更に備え、前記固定部は、前記回路基板の前記第3側辺および第4側辺の側方の前記第2封止樹脂に設けられることを特徴とする請求項1に記載の回路装置。前記固定部の内側の端部を、前記凹状領域に配置することを特徴とする請求項1または請求項2に記載の回路装置。前記凹状領域よりも端部で、前記回路基板の上面を露出させた露出部を設け、前記露出部の両側に前記第1封止樹脂を壁状に突起させた壁部を設けることを特徴とする請求項1から請求項3の何れかに記載の回路装置。前記壁部は、前記露出部の内側に配置された第1壁部と、前記露出部の外側に配置された第2壁部とを有し、前記第2壁部は前記第1壁部よりも低く形成されることを特徴とする請求項4に記載の回路装置。上面に回路素子が実装された回路基板を第1金型に収納し、第1封止樹脂で前記回路素子、前記回路基板の上面および側面を被覆する第1工程と、前記第1封止樹脂で被覆された状態の前記回路基板を第2金型に収納し、第2封止樹脂で前記第1封止樹脂を被覆する第2工程と、を備え、前記第1工程では、相対向する前記第1封止樹脂の側辺の中間部を端部よりも内側に配置することで凹状領域を形成し、前記第2工程では、前記凹状領域の側方で前記第2封止樹脂を内側に窪ませて固定部を設けることを特徴とする回路装置の製造方法。前記固定部の内側の端部を、前記凹状領域に配置することを特徴とする請求項6に記載の回路装置の製造方法。前記第1工程では、前記第1金型で前記回路基板の上面を押圧し、前記押圧される前記回路基板の一部が露出部として前記第1封止樹脂から露出することを特徴とする請求項6または請求項7に記載の回路装置の製造方法。前記第1工程では、前記露出部の内側に第1壁部を設け、前記露出部の外側に前記第1壁部よりも低い第2壁部を設けることを特徴とする請求項6から請求項8の何れかに記載の回路装置の製造方法。第2工程では、前記第1封止樹脂の上面を前記第2金型の内壁に当接させた状態で、前記第1封止樹脂から露出する前記回路基板の下面、前記第1封止樹脂の下面および側面を前記第2封止樹脂で被覆する、ことを特徴とする請求項6から請求項9の何れかに記載の回路装置の製造方法。前記第2工程では、前記凹状領域の両側で、前記第1封止樹脂の下面を厚み方向に突起させた突起部を前記第2金型の内壁に当接させ、前記突起部の突起部の側面を前記第2封止樹脂で被覆することを特徴とする請求項6から請求項10の何れかに記載の回路装置の製造方法。上記した複数回の樹脂封止により回路素子や回路基板を樹脂封止する上記した方法では、両樹脂の界面が製品に残存する場合がある。また、図8Aに示した混成集積回路装置100をセットに装着する際には、封止樹脂106の端部をビス等の固定手段で押圧固定するので、封止樹脂106にはストレスが作用する。従って、封止樹脂106が押圧される部分の近傍に樹脂同士の境界面が存在すると、この境界面から封止樹脂106が破壊されてしまう恐れがある。本発明は上記した問題点を鑑みて成されたものであり、本発明の目的は、複数の樹脂材料から構成される封止樹脂が界面から破壊されることを抑止する構成を備えた回路装置およびその製造方法を提供することにある。本発明の回路装置は、回路基板と、前記回路基板の上面に配置された回路素子と、前記回路素子、前記回路基板の上面および側面を被覆する第1封止樹脂と、前記第1封止樹脂を被覆する第2封止樹脂と、相対向する前記第2封止樹脂の側辺を平面視で内側に窪ませた固定部と、を備え、前記固定部に接近する前記第1封止樹脂の側辺の中間部を、前記側辺の端部よりも内側に配置して凹状領域を設けることを特徴とする。本発明の回路装置の製造方法は、上面に回路素子が実装された回路基板を第1金型に収納し、第1封止樹脂で前記回路素子、前記回路基板の上面および側面を被覆する第1工程と、前記第1封止樹脂で被覆された状態の前記回路基板を第2金型に収納し、第2封止樹脂で前記第1封止樹脂を被覆する第2工程と、を備え、前記第1工程では、相対向する前記第1封止樹脂の側辺の中間部を端部よりも内側に配置することで凹状領域を形成し、前記第2工程では、前記凹状領域の側方で前記第2封止樹脂を内側に窪ませて固定部を設けることを特徴とする。本発明では、封止樹脂を、回路基板を被覆する第1封止樹脂と、この第1封止樹脂を更に被覆する第2封止樹脂から構成している。そして、第2封止樹脂を平面視で窪ませることで固定部を設け、この固定部に接近する第1封止樹脂の側辺中間部を内側に配置することで凹状領域を設けている。これにより、第1封止樹脂と第2封止樹脂との境界が、固定部から離間されるので、固定部がビス等で押圧固定された際に、境界に作用する応力が低減され、この境界にて封止樹脂が破壊されることが抑止される。図1を参照して、本形態が適用される混成集積回路装置10の構成を説明する。図1Aは混成集積回路装置10の斜視図であり、図1Bは図1AのB-B’線に於ける断面図であり、CはC-C’線に於ける断面図である。混成集積回路装置10は、回路基板14の上面に、導電パターン22と回路素子から成る混成集積回路が組み込まれ、この回路と電気的に接続されたリード24が外部に導出している。更に、回路基板14の上面に構築された混成集積回路、回路基板14の上面、側面および下面は、熱硬化性樹脂から成る封止樹脂16により一体的に被覆されている。回路基板14は、アルミニウムや銅等の金属から成る基板であり、具体的な大きさは、例えば縦×横×厚さ=61mm×42mm×1mm程度である。ここで、回路基板14の材料として金属以外が採用されても良く、例えば、セラミックや樹脂材料が回路基板14の材料として採用されても良い。絶縁層26は、フィラーが高充填されたエポキシ樹脂から成り、回路基板14の表面全域を覆うように形成されている。導電パターン22は厚みが50μm程度の銅等の金属膜から成り、所定の電気回路が実現されるように絶縁層26の表面に形成される。また、リード24が導出する辺に、導電パターン22からなるパッドが形成される。半導体素子28およびチップ素子30回路素子は、半田等の接合材を介して、導電パターン22の所定の箇所に固着されている。半導体素子28としては、トランジスタ、LSIチップ、ダイオード等が採用される。ここでは、半導体素子28と導電パターン22とは、金属細線34を経由して接続される。チップ素子30としては、チップ抵抗やチップコンデンサ等が採用され、両端の電極は半田等の接合材を介して導電パターン22に固着されている。また、半導体素子28が、多量の熱を放出するパワー系の素子である場合は、厚さが数ミリ程度の金属片から成るヒートシンクを介して回路基板14の上面に固着される。リード24は、回路基板14の周辺部に設けられたパッドに固着され、入力信号や出力信号が通過する外部接続端子として機能している。図1Bを参照すると、回路基板14の対向する2つの辺に沿って多数個のリード24が設けられているが、1つの側辺または4つの側辺に沿ってリード24が配置されても良い。封止樹脂16は、熱硬化性樹脂を用いるトランスファーモールドにより形成される。本形態では、複数回のトランスファーモールドにより、封止樹脂16が形成される。図1Bでは、封止樹脂16により、導電パターン22、半導体素子28、チップ素子30、金属細線34が封止されている。更に、回路基板14の上面、側面および下面が封止樹脂16により被覆されている。更に、図1Aを参照して、紙面上にて左右方向に対向する封止樹脂16の側面中間部に固定部19が設けられている。固定部19は、平面視で封止樹脂16の側面を略半円状に内側に窪ませた部位であり、この部分にビス等の固定手段が配置されることで、封止樹脂16の下面がヒートシンク等の放熱体に当接される。図1Bを参照して、封止樹脂16に関して更に説明する。まず、封止樹脂16の外観は、下面および側面が第2封止樹脂20から成り、上面の周辺部は第2封止樹脂20から成り、それ以外の上面は第1封止樹脂18が露出する面となる。換言すると、第1封止樹脂18は回路基板14の下面を露出した状態で回路素子および回路基板14を被覆しており、第2封止樹脂20は回路基板14の下面および第1封止樹脂18の側面を包み込むように封止している。第1封止樹脂18と第2封止樹脂20との界面は外部から回路基板14に向かって水分が進入しやすい経路となり得るが、この構成によりこの経路が長く設定されるので耐湿性が向上する。第1封止樹脂18は1回目のトランスファーモールドにより形成され、半導体素子28等の回路素子、リード24の接続部分、回路基板14の上面および側面を被覆している。第1封止樹脂18は、フィラーが充填されたエポキシ樹脂等の熱硬化性樹脂から成る。また、回路基板14の下面は基本的には第1封止樹脂では被覆されずに下方に露出している。第1封止樹脂18は、半導体素子28から発生する熱の経路である回路基板14の下面を被覆しない。従って、高い放熱性を要求されないことから、第1封止樹脂18の材料としては放熱性の低い樹脂材料が採用される。また、リード24が導出する第1封止樹脂18の側面は、樹脂封止時の離型性が考慮されて、リード24の導出部分が外部に突出する傾斜面と成っている。ここで、回路基板14の下面は必ずしも第1封止樹脂18から下方に露出させる必要はなく、厚さが数十μm程度の薄い樹脂バリのような第1封止樹脂18により回路基板14の下面が被覆されても良い。第2封止樹脂20は2回目のトランスファーモールドにより形成され、第1封止樹脂の側面および下面、回路基板14の下面を被覆している。第2封止樹脂20の厚みは一様ではない。具体的には、図1Bを参照して、回路基板14の下面、第1封止樹脂18の下面および、リード24が導出する対向する第1封止樹脂18の側面を被覆する第2封止樹脂20の厚みは一定に設定される。回路基板14および第1封止樹脂18の下面を被覆する第2封止樹脂20の厚みL1は、例えば0.1mm以上0.3mm以下である。回路基板14の下面を被覆する第2封止樹脂20をこの様に薄くすることにより、第2封止樹脂20の熱抵抗が低減され、半導体素子28から発生した熱が、回路基板14および第2封止樹脂20を経由して良好に外部に放出される。第1封止樹脂18の側面を被覆する第2封止樹脂20の厚みL2も、L1と同程度である。本形態では、第1封止樹脂18の側面を被覆する第2封止樹脂20の厚みL2を、回路基板14の下面を被覆する第2封止樹脂20の厚みL1と同様にすることにより、樹脂封止の工程にてこれらの部分に一様に第2封止樹脂20を行き渡らせてボイド無く樹脂封止を行うことができる。この事項は、図5を参照して後述する。一方、図1Cを参照して、リード24が導出しない側面図1Aで左右方向に対向する側面では、第1封止樹脂18の側面を被覆する第2封止樹脂の厚さL3は例えば5mm程度であり、図1Bの場合と比較すると厚く被覆される。これは、図1Aに示す固定部19を設けるためである。ここで、図1Bでは、第1封止樹脂18の上面は第2封止樹脂20から露出しているように図示されているが、厚さが数十μm程度の薄い樹脂バリのような第2封止樹脂20により第1封止樹脂18の上面が被覆されても良い。また、図1Cを参照して、第1封止樹脂18の側面境界36は、下部が上部よりも外側に広がる傾斜面と成っている。これにより、境界36にて第1封止樹脂18と第2封止樹脂20との嵌合が強化されてアンカー効果が発生し、両樹脂の剥離が防止される。また、回路基板14の4隅に対応して、第1封止樹脂18の下面を円柱状に下方に突起させた樹脂突起部12が設けられている。樹脂突起部12の幅は2.0mm程度であり、高さは回路基板14の下面を被覆する第2封止樹脂20と同様に、0.1mm以上0.3mm以下である。樹脂突起部12の側面は第2封止樹脂20により被覆され、樹脂突起部12の下面は第2封止樹脂20から下方に露出するか或いは第2封止樹脂20により薄く覆われる。この様に、第1封止樹脂18の下面を部分的に下方に突出させて樹脂突起部12とし、この樹脂突起部12の側面を第2封止樹脂20で被覆する事により、第1封止樹脂18と第2封止樹脂20とが良好に嵌合し、両者の剥離が防止される。更にまた、樹脂突起部12と回路基板14とが離間する距離L4は、例えば0.5mm以上に設定される。回路基板14の端部側面は金属材料が露出する面であり、この部分は第1封止樹脂18と第2封止樹脂20との境界36を経由して外部と連続している。従って、この境界36を経由して外部とショートする可能性が有るが、本形態では樹脂突起部12を回路基板14の端部から離間させることによりこのショートの危険性を少なくしている。尚、この樹脂突起部12は必須の構成要素ではなく、後述する樹脂封止方法にて樹脂突起部12以外の構成にて回路基板14の下方の間隙が確保されれば、樹脂突起部12は形成されない。上記した第1封止樹脂18および第2封止樹脂20は、エポキシ樹脂等の樹脂材料、フィラーおよび硬化促進剤等の混合物である。ここで、第1封止樹脂18と第2封止樹脂20とは同じ材料から構成されても良いし、異なる材料から構成されても良い。例えば、第2封止樹脂20に含まれるフィラーの量を、第1封止樹脂18に含まれるフィラーの量よりも多くしても良い。具体的には、第2封止樹脂20にフィラーが含まれる割合を83重量以上87重量以下例えば85重量とし、第1封止樹脂にフィラーが含まれる割合を78重量以上82重量以下例えば80重量とする。第2封止樹脂20が大量のフィラーを含むことにより、第2封止樹脂20の放熱性が良好となる。従って、半導体素子28等の回路素子が動作することにより発生した熱が、回路基板14および第2封止樹脂20を経由して良好に外部に放出される。一方、第1封止樹脂18に含まれるフィラーの量を少なくすることにより、樹脂注入の際に硬いフィラーが回路素子や金属細線34に衝突する頻度が少なくなるので、樹脂封止の工程に於ける回路素子の損傷が抑制される。また、第1封止樹脂18に含まれるフィラーの種類と、第2封止樹脂20に含まれるフィラーの種類を異ならせても良い。例えば、第2封止樹脂20に含まれるフィラーとしてアルミナAl2O3を採用し、第1封止樹脂18に含まれるフィラーとしてシリカSiO2を採用しても良い。第2封止樹脂20に含まれるフィラーとして熱伝導性に優れるアルミナを採用することにより、第2封止樹脂20を経由した放熱の効果が向上される。更に、両樹脂にフィラーとしてアルミナおよびシリカが含まれる場合は、第2封止樹脂20に採用されるフィラーにアルミナが含まれる割合を第1封止樹脂18よりも多くしても良い。更に、第2封止樹脂20が硬化収縮する量収縮率を第1封止樹脂18よりも大きくしても良い。具体的には、第1封止樹脂18の硬化収縮に伴う収縮率は0.4であり、第2封止樹脂20の収縮率は0.5である。各樹脂の収縮率は、フィラーの含有率を調整することにより、変化させることができる。これにより、第1封止樹脂18の側面および下面を包み込む第2封止樹脂20の効果収縮に伴う圧縮力が第1封止樹脂18に作用し、両者が境界36にて嵌合する作用が大きくなり剥離が防止される。また、境界36における第1封止樹脂18と第2封止樹脂20との嵌合作用をより大きくするために、第1封止樹脂18の表面の粗度を一定以上にしても良い。例えば、第1封止樹脂18の表面の粗度は、13.0μRZ以上15.0μRZ以下が好適である。これは、樹脂封止の工程にて、第1封止樹脂18を成形するモールド金型の内壁を、同様の粗度を有する面とすることにより実現される。第1封止樹脂18の表面の粗度を13μRZ以上とすることにより、境界36にて、第1封止樹脂18の表面に第2封止樹脂20を良好に嵌合できる。また、第1封止樹脂18の表面の粗度を15μRZ以下とすることで、第1封止樹脂18を樹脂成形する際に、モールド金型から第1封止樹脂18を良好に離型させることができる。図2を参照して、第1封止樹脂18および第2封止樹脂20の構成を更に説明する。この図は混成集積回路装置10を上方から見た平面図であり、実際には見えない回路基板14および第1封止樹脂18の外縁を点線にて示している。この図を参照して、まず第1封止樹脂18の外縁側辺は、回路基板14と第2封止樹脂20の間に配置されている。また、紙面上で左右方向に対向する第1封止樹脂18の側辺の中間部分は、例えば端部よりも2.0~3.0mm以上内側に配置されており、これにより凹状領域13が形成されている。また、第2封止樹脂20の側面中央部を内側に窪ませた固定部19の一部は、この凹状領域13に配置されている。混成集積回路装置10の使用状況下では、固定部19にはネジ等の固定手段が固定されて応力が作用する。また、第1封止樹脂18と第2封止樹脂20との境界部分は異種材料の界面であるので、封止樹脂16の他の部分と比較すると機械的強度が弱い。このことから本形態では、第1封止樹脂18の側面を内側に4.0mm以上窪ませて凹状領域13を形成することで、第1封止樹脂18と第2封止樹脂20との界面を固定部19から離間し、固定部19に加えられる応力で界面から両樹脂が剥離することを防止している。更に、固定部19の内側の端部が凹状領域13に配置されるで、固定部19を設けるために第1封止樹脂18を紙面上にて左右方向に過度に拡大させる必要がなく、これにより装置全体が小型化される。また、第1封止樹脂18の各角部の下面には、上記した樹脂突起部12が配置されている。上記したように、紙面上で左右方向に対向する第1封止樹脂18の側辺は内側に窪ませてあるので、この側辺は回路基板14に極めて接近しており、この側辺付近の下面に上記した樹脂突起部12を配置することは困難である。そこで本形態では、凹状領域13が設けられない第1封止樹脂18の端部付近の下面に樹脂突起部12を設けている。図3および図4を参照して、次に、第1封止樹脂18の形状を更に説明する。図3Aは第1封止樹脂18を示す斜視図であり、図3Bは第1封止樹脂18の角部を拡大して示す斜視図であり、図4Aは図3AのB-B’線での断面図であり、図4Bは回路基板14を示す平面図である。図3Aおよび図4Aを参照して、第1封止樹脂18の4隅は、紙面上左右方向に突出する突出部21を呈すると共に、回路基板14の上面が第1封止樹脂18から露出する露出部25が形成されている。この露出部25は、回路基板14を第1封止樹脂18で樹脂封止する工程にて、金型で回路基板14の上面を押圧固定することで形成される部位である。従って、第1封止樹脂18を形成する工程にて、回路基板14を金型で押圧しなければ、第1封止樹脂18に露出部は形成されない。また、各突出部21の下面には、図1Cに示した樹脂突起部12が設けられている。図3Bを参照して、突出部21には、露出部25を両側から囲むように、壁部23A、23Bが設けられている。ここで、外側に配置された壁部23Bの高さL12は、内側に配置された壁部23Aの高さL11よりも低く設定されている。即ち、外側の壁部23Bの上面は、内側の壁部23Aの上面よりも下方に配置されている。これにより、樹脂封止の工程にて露出部25が形成される凹状の部分に樹脂が行き渡らずにボイドが発生することが防止される。具体的には、樹脂封止の工程にて露出部25の部分に流入した液状の樹脂は、低い外側の壁部23Bの上方を外側に向かって流動する。これにより、露出部25が設けられた凹状部分に充分に樹脂が行き渡り、ボイドが防止される。この事項は、他の突出部21に関しても同様である。更に、各突出部21で外側に配置される壁部23Bを低くすることにより、この壁部23Bが第2封止樹脂20図1C参照により厚く被覆され、両樹脂が嵌合する強度が向上される。また、第1封止樹脂18の端部の突出部21を、この様に凹凸を有する形状とすることによっても、この突出部21に第2封止樹脂20が嵌合して両樹脂が良好に密着する。図4Bを参照して、第1封止樹脂18から回路基板14の上面が露出する露出部25は、回路基板14の4隅に設けられる。具体的には、露出部25は、回路基板14の端部から半径5.0mm~10.0mm以内の領域に設けられる。この角部の領域は、プレス加工やダイシング加工により回路基板14の上面を被覆する絶縁層26にクラックが生じている場合が多いので、導電パターン22や半導体素子28等の回路素子は配置されていない。このことから、この角部の回路基板14の上面が露出部25として第1封止樹脂18から外部に露出しても、回路基板14の上面に組み込まれる混成集積回路には悪影響は及ばない。図5から図7を参照して、次に、上記した構成の混成集積回路装置の製造方法を説明する。図5は上記した第1封止樹脂18を形成する1回目のトランスファーモールドを示し、図6は第2封止樹脂20を形成する2回目のトランスファーモールドを示す。図7は、イジェクトピンの動作を示す図である。図5を参照して、まず、第1封止樹脂18で回路基板14を被覆する工程を説明する。図5Aは本工程で製造される第1封止樹脂18を示す斜視図であり、図5Bおよび図5Cはトランスファーモールドを行う本工程を示す断面図である。ここで、図5Bの断面図は図5AのB-B’線に対応し、図5Cの断面図は図5AのC-C’線に対応している。図5Bを参照して、まず、半導体素子等の回路素子が上面に組み込まれた回路基板14を金型27に収納する。具体的には、回路基板14の上面に半導体素子等の回路素子を固着し、この回路素子と導電パターンとを電気的に接続する。更に、回路基板14の周辺部に配置されたパッドにリード24を固着する。その後、下金型31に回路基板14を収納して下金型31に上金型29を当接させることで、両金型の間隙として形成されるキャビティ39に回路基板14が収納される。また、リード24は上下方向から上金型29および下金型31により挟持されることで固定され、これによりキャビティ39の内部に於ける回路基板14の位置が厚み方向および左右方向に対して固定される。更にまた、金型27でリード24を狭持することにより回路基板14の下面が下金型31の内壁に当接し、これにより本工程では回路基板14の下面が第1封止樹脂18で覆われず露出することに成る。キャビティ39の形状は、図5Aに示す第1封止樹脂18を反転させた形状を有し、凹状領域13の窪み形状に即した凸部がキャビティ39の両側に設けられている。更に、キャビティ39の端部は、図3Cに示す突出部21を反転させた形状とされている。次に、図5Cを参照して、加熱されることで液状または半固形の状態となった第1封止樹脂18を、キャビティ39に注入する。本形態では、図5Aおよび図5Cを参照して、リード24が導出しない側辺にゲート42を設け、ゲート42に対向する位置にエアベント44を設けている。従って、ゲート42から第1封止樹脂18を注入するに従い、キャビティ39内部の空気はエアベント44を経由して外部に放出される。キャビティ39の全域に第1封止樹脂18が注入されることで、回路基板14の側面および上面、半導体素子等の回路素子が第1封止樹脂18により樹脂封止される。一方、回路基板14の下面は下金型31の内壁に当接しているので第1封止樹脂18では基本的に被覆されない。しかしながら、回路基板14の下面と下金型31の内壁との間に間隙がある場合は、この間隙に進入した第1封止樹脂18から成る薄い樹脂膜により回路基板14の下面が被覆される。キャビティ39に注入された第1封止樹脂18が加熱硬化したら、上金型29と下金型31とを離型し、第1封止樹脂18を金型27から取り出す。本工程では、上金型29に円筒状の孔部を設け、この孔部にイジェクトピン38が収納されている。イジェクトピン38の下面は、キャビティ39に第1封止樹脂18を封入する間は上金型29の内壁と同一平面上に位置し、第1封止樹脂18が硬化した後に金型27から第1封止樹脂18を取り出す際に、下方に移動する。これにより、成形された第1封止樹脂18がイジェクトピン38により押し出されて離型される。イジェクトピン38は、上金型29に4つ設けられ、これに対応して第1封止樹脂18の上面には、押圧痕としての当接部40が設けられる図5A参照。図5Bを参照して、リード24が導出される側辺では、上金型29の側面は下部が上部よりも外側に広がる傾斜面であり、下金型31の側面は上部が下部よりも外側に広がる傾斜面である。両金型の側面がこの様な形状を呈することにより、キャビティ39で成形された第1封止樹脂を、両金型の内壁から容易に離型することができる。一方、図5Cを参照して、リード24が導出しない側辺では、上金型29の側面は下部が上部よりも外側に傾斜する傾斜面であり、下金型31は側面を有さない。このようにすることで、成形される第1封止樹脂18の側面が一様に傾斜する傾斜面と成り、後に形成される第2封止樹脂とのアンカー効果が得られる。図5Cを参照して、本工程では、回路基板14の周辺部にて下金型31の内壁を部分的に窪ませた凹部76を設けている。本工程にてこの凹部76に第1封止樹脂18が注入されることで、図4Aに示す樹脂突起部12が形成される。この樹脂突起部12は、次工程にて回路基板14のクリアランスを確保するためのものである。しかしながら、次工程で樹脂突起部12以外を用いた方法でクリアランスが確保される場合は、樹脂突起部12が形成されなくても良い。更に本工程では、上金型29の内壁の一部を内側に突出させて押圧部41を設け、この押圧部41で回路基板14の周辺端部を押圧しても良い。具体的には、図5Aに示した露出部25に対応する箇所および形状で、回路基板14の上面の周端部を上方から押圧している。これにより、回路基板14は厚み方向に固定されて樹脂封止時の移動が防止される。更には、押圧部41の押圧力により回路基板14の下面が下金型31の側壁に密着するので、回路基板14の下面に第1封止樹脂18が侵入することが抑制される。また、本工程で用いる金型27の内壁は粗面形状と成っている。具体的には、金型27の内壁は、第1封止樹脂18の表面の粗度が13.0μRZ以上15.0μRZ以下と成るような形状を呈している。この範囲であれば、第1金型27の内壁から容易に第1封止樹脂18を離型できる。上記工程により、図5Aに示す形状の第1封止樹脂18が形成される。図1を参照して上記したように、第1封止樹脂18のリード24が導出する側面は、リード24が導出する中間部分が外側に向かって突出する傾斜面である。一方、リード24が導出しない第1封止樹脂18の側面は上部が内側に傾く一様な傾斜面であり、これにより次工程で形成される第2封止樹脂とのアンカー効果が発生する。更に、第1封止樹脂18の上面は平坦面であり、これにより次工程にて金型内壁に安定して第1封止樹脂の上面全域を当接できる。図6を参照して、次に、2回目のトランスファーモールドを行い、上記工程にて形成された第1封止樹脂18と回路基板14とを第2封止樹脂で被覆する。図6Aは本工程で製造される第2封止樹脂20を示す斜視図であり、図6Bおよび図6Cは本工程を示す断面図である。ここで、図6Bは図6AのB-B’線に対応する断面図であり、図6Cは図6AのC-C’線に対応する断面図である。本工程では、最初に、上金型52および下金型54から成る金型50を用意する。金型50のキャビティ56は、先工程で用いた金型27のキャビティ39よりも若干大きく形成され、その内壁形状は図6Aに示す樹脂部分の形状と同様である。具体的な封止方法は、先ず、第1封止樹脂18で樹脂封止された回路基板14を、下金型54に配置し、下金型54に上金型52を当接させることで形成されるキャビティ56の内部に回路基板14を収納する。また、リード24が上金型52および下金型54で挟持されることにより、キャビティ56の内部に於ける回路基板14の位置が固定される。図6Bに示す断面では、上金型52の側面は下部が外側に広がる傾斜面であり、下金型54の側面は上部が外側に広がる傾斜面である。これにより、先回と同様に、本工程で成形される第2封止樹脂20を金型50の内壁から容易に離型できる。また、この断面では、回路基板14の下面と下金型54の内壁との距離L1は、第1封止樹脂18の側面と下金型54および上金型52の側壁との距離L2と、同様である。具体的には、L1およびL2の距離は、例えば0.1mm以上0.3mm以下の範囲である。このようにすることで、キャビティ56に注入された第2封止樹脂20が、回路基板14の下方および第1封止樹脂18の側方に一様に充填され、ボイドが抑制される。本工程では、図6Cを参照して、金型50で第1封止樹脂18を押圧することによりキャビティ56の内部に於ける第1封止樹脂18の位置を強固に固定している。具体的には、平坦な第1封止樹脂18の上面全域が上金型52の内壁に当接し、第1封止樹脂18の下面に設けた樹脂突起部12が下金型54の内壁に当接している。これにより、回路基板14の下面は、樹脂突起部12の厚みL1で下金型54の内壁と離間される。次に、図6Cを参照して、液状の第2封止樹脂20をゲート58からキャビティ56に注入する。注入された第2封止樹脂20は、先ず第1封止樹脂の左側の領域56Aに充填される。第2封止樹脂20が領域56Aに充填された後は、回路基板14の下面と下金型54の内壁との間の狭い間隙に第2封止樹脂20が充填される。これと同時に図6Bを参照して、第1封止樹脂18の側面と下金型54および上金型52の側壁との間の間隙にも第2封止樹脂20が充填される。その後、図6Cを参照して、紙面上にて第1封止樹脂18の右側の領域56Bに第2封止樹脂20が充填されると、本工程の樹脂充填が完了する。また、第2封止樹脂20の充填に伴い、キャビティ56の空気はエアベント60を経由して外部に放出される。本工程では、上記したように、図6Cに示す回路基板14の下方の間隙と、図6Bに示す第1封止樹脂18の側方の間隙の幅が略同一に設定されている。従って、両領域に満遍なく第2封止樹脂20が充填されるので、回路基板14の下方の間隙が例えば0.2mm程度に狭く設定されても、この領域にボイド無く第2封止樹脂20を充填させることが可能となる。更に、先工程と同様に、本工程で用いる上金型52にもイジェクトピン62が設けられており、第2封止樹脂20の充填が終了した後に、第1封止樹脂18の上面をイジェクトピン62で下方に押圧することにより、第2封止樹脂20で樹脂封止された回路基板14を金型50から取り出す。また、本工程では、図6Cに示す金型50の側面を部分的に円形に内部に突出させることで、図6Aに示す固定部19が形成される。図2を参照して説明したように、固定部19に接近する第1封止樹脂18の側辺は内部に配置されているので、固定部19と第1封止樹脂18の端部とは、例えば1.0mm以上離間されている。また、図3Bを参照して、第1封止樹脂18の端部は複雑な形状を有する突出部21である。本形態では、上記したように突出部21の外側の壁部23Bを内側の壁部23Aよりも低くしているので、凹状の露出部25に流入した第2封止樹脂20は、低い壁部23Bの上方を良好に流通する。この結果、両壁部の間の空間にも第2封止樹脂20が充填され、両者の間にボイドが生じることが防止される。尚、本工程では、回路基板14の下方のクリアランスを一定に確保するために樹脂突起部12を用いていたが、他の手法が用いられても良い。例えば、樹脂突起部12に対応する箇所の下金型54を上方に突起させて固定ピン固定突起部を設け、この固定ピンを第1封止樹脂18の下面に当接させてクリアランスを確保しても良い。更には、この固定ピンに替えて可動ピンが採用されても良い。図7を参照して、上記した工程で用いられるイジェクトピンに関して更に説明する。図7Aは第1封止樹脂を形成する工程にて用いられるイジェクトピン38を示し、図7Bは第2封止樹脂を形成する工程にて使用されるイジェクトピン62を示す。図7Aを参照して、第1封止樹脂18を射出成形する工程では、上金型29に設けた孔部43にイジェクトピン38は収納された状態となっており、イジェクトピン38の下面は上金型29の内壁と同一平面上に配置されている。しかしながら、孔部43とイジェクトピン38との間には、摩耗が進行すると僅かな間隙が存在しており、この間隙に第1封止樹脂18が侵入することにより、第1封止樹脂18の上面が局所的に上方に突出する樹脂バリ66が形成される。図7Bを参照して、この樹脂バリ66をそのままの状態にして2回目のトランスファーモールドを行うと、樹脂バリ66が第2金型の上金型52の内壁に接触して、第2金型の内部に於ける第1封止樹脂18の位置がずれる恐れがある。そこで本形態では、第1金型に設けられるイジェクトピン38と、第2金型に設けられるイジェクトピン62の位置を対応重畳させている。更に、第2金型でイジェクトピン62が設けられる孔部64を、第1金型でイジェクトピン38が設けられる孔部43よりも平面視で大きく形成している。更にまた、第2封止樹脂を樹脂封止する工程では、イジェクトピン62の下端を、上金型52の内壁よりも上方に配置している。これにより、樹脂バリ66が孔部64に収納されるので、樹脂バリ66が上金型52の内壁に当接することが防止され、上金型52の内壁が第1封止樹脂18の上面に密着する。上記工程が終了した後は、リード24を所定の形状や長さに成形する工程、内蔵される混成集積回路装置の特性を検査する工程を経て、図1に示す混成集積回路装置10が製造される。